【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
対象の皮膚表面での層のその場形成のための組成物であって、1以上の架橋可能なポリマーを含む、前記組成物。
【請求項２】
前記組成物が、第一の部分及び第二の部分を含む二部分組成物であり、
ここで、該第一の部分が、成分として、
平均して少なくとも2つのアルケニル官能基を有し、かつ約25℃で約10,000〜約2,000,000cStの粘度を有する1以上のオルガノポリシロキサンであるポリマーA;
平均して少なくとも2つのSi-H単位を有し、かつ約25℃で約2〜約500,000cStの粘度を有する1以上のオルガノポリシロキサンであるポリマーBを含み、
ここで、該第二の部分が、該ポリマーAとポリマーBの架橋を促進する触媒を含む、請求項１記載の組成物。
【請求項３】
前記ポリマーAが、約60,000Da超、約72,000Da超、約84,000Da超、約96,000Da超、約100,000Da超、約140,000Da超、又は約150,000Da超の平均分子量を有し、かつ該ポリマーAが、約500,000Da未満、約200,000Da未満、約190,000Da未満、約180,000Da未満、約170,000Da未満、又は約160,000Da未満の平均分子量を有する;又は、
前記ポリマーAが、約155,000Daの平均分子量を有する、請求項２記載の組成物。
【請求項４】
前記ポリマーBが、約400Da超、約500Da超、約800Da超、約1,200Da超、約1,800Da超、又は約2,000Da超の平均分子量を有し、かつ該ポリマーBが、約500,000Da未満、約250,000Da未満、約140,000Da未満、約100,000Da未満、約72,000Da未満、約62,700Da未満、約49,500Da未満、約36,000Da未満、約28,000Da未満、又は約17,200Da未満の平均分子量を有する;又は
前記ポリマーBが約2,200〜6,000Daの平均分子量を有する、請求項２記載の組成物。
【請求項５】
前記組成物が、表面処理された炭素、銀、マイカ、硫化亜鉛、酸化亜鉛、二酸化チタン、酸化アルミニウム、粘土、チョーク、タルク、方解石、硫酸バリウム、二酸化ジルコニウム、ポリマービーズ、シリカ、又はこれらの組合せから選択される1以上の補強成分をさらに含み、
好ましくは、該補強成分が、約50〜約500m2/g、約100〜約350m2/g、もしくは約135〜約250m2/gの平均表面積を有するか、又は約1nm〜約20μm、約2nm〜約1μm、もしくは約5nm〜約50nmの平均粒子直径を有するか、又は両方の組合せの粒子を含み、及び/又は
前記組成物が、成分として、約5〜約90重量％のポリマーA;約5〜約75重量％のポリマーB;及び約0〜約25重量％の補強成分を含むか、又は
前記組成物が、成分として、約50〜約90重量％のポリマーA;約5〜約30重量％のポリマーB;及び約5〜約15重量％の補強成分を含むか、及び/又は
前記組成物が、成分として、約0.005〜約0.05重量％又は約0.01〜約0.03重量％の1以上の触媒を含み、及び/又は
前記組成物が、成分として、約10％未満、約5％未満、約2％未満、約1％未満、又は約0.1％未満の水を含む、請求項１〜４のいずれか一項記載の組成物。
【請求項６】
前記第一の部分が、成分として、約5〜約90重量％のポリマーA;約5〜約75重量％のポリマーB;及び約0〜約25重量％の補強成分を含み、又は
前記第一の部分が、成分として、約50〜約90重量％のポリマーA;約5〜約30重量％のポリマーB;及び約5〜約15重量％の補強成分を含み、及び/又は
前記第二の部分が、成分として、約0.005〜約0.05重量％の1以上の触媒を含み、及び/又は
前記第二の部分が、成分として、約10％未満、約5％未満、約2％未満、約1％未満、又は約0.1％未満の水を含む、請求項２〜５のいずれか一項記載の組成物。
【請求項７】
ASTM D3418-03試験によって決定したときに、前記層を形成する前の前記組成物の第一の部分が、約37℃未満、約25℃未満、又は約0℃未満のガラス転移温度を有する;及び/又は
ASTM D3418-03試験によって決定したときに、前記層を形成する前の前記組成物の第二の部分が、約37℃未満、約25℃未満、又は約0℃未満のガラス転移温度を有する;及び/又は
前記層が前記皮膚上で約24時間以上実質的に無傷のままである;及び/又は
前記層が、定型的日常動作によって及び/又は労力を要する動作によって、前記皮膚上で、約24時間以上、実質的に無傷のままである;及び/又は
前記層が、定型的日常動作によって及び/又は労力を要する動作によって、前記皮膚上で、約24時間以上、少なくとも約50面積もしくは重量％無傷、少なくとも約60面積もしくは重量％無傷、少なくとも約70面積もしくは重量％無傷、少なくとも約80面積もしくは重量％無傷、少なくとも約90面積もしくは重量％無傷、又は少なくとも約95面積もしくは重量％無傷のままである;及び/又は
前記層が、定型的日常動作によって及び/又は労力を要する動作によって、前記皮膚上で、約24時間よりも長い間、約30時間よりも長い間、約36時間よりも長い間、約48時間よりも長い間、約60時間よりも長い間、約72時間よりも長い間、約84時間よりも長い間、約96時間よりも長い間、約120時間よりも長い間、約144時間よりも長い間、又は約168時間よりも長い間、実質的に無傷のままである;及び/又は
前記層が、定型的日常動作によって及び/又は労力を要する動作によって、前記皮膚上で、約24時間よりも長い間、約30時間よりも長い間、約36時間よりも長い間、約48時間よりも長い間、約60時間よりも長い間、約72時間よりも長い間、約84時間よりも長い間、約96時間よりも長い間、約120時間よりも長い間、約144時間よりも長い間、又は約168時間よりも長い間、少なくとも約50面積もしくは重量％無傷、少なくとも約60面積もしくは重量％無傷、少なくとも約70面積もしくは重量％無傷、少なくとも約80面積もしくは重量％無傷、少なくとも約90面積もしくは重量％無傷、又は少なくとも約95面積もしくは重量％無傷のままである;及び/又は
皮膚上でのフィルム耐久性試験によって決定したときに、前記層が、定型的日常動作によって及び/又は労力を要する動作によって、前記皮膚上で、約24時間よりも長い間、約30時間よりも長い間、約36時間よりも長い間、約48時間よりも長い間、約60時間よりも長い間、約72時間よりも長い間、約84時間よりも長い間、約96時間よりも長い間、約120時間よりも長い間、約144時間よりも長い間、又は約168時間よりも長い間、実質的に無傷のままである;及び/又は
皮膚上でのフィルム耐久性試験によって決定したときに、前記層が、定型的日常動作によって及び/又は労力を要する動作によって、前記皮膚上で、約24時間よりも長い間、約30時間よりも長い間、約36時間よりも長い間、約48時間よりも長い間、約60時間よりも長い間、約72時間よりも長い間、約84時間よりも長い間、約96時間よりも長い間、約120時間よりも長い間、約144時間よりも長い間、又は約168時間よりも長い間、少なくとも約50面積もしくは重量％無傷、少なくとも約60面積もしくは重量％無傷、少なくとも約70面積もしくは重量％無傷、少なくとも約80面積もしくは重量％無傷、少なくとも約90面積もしくは重量％無傷、又は少なくとも約95面積もしくは重量％無傷のままである;及び/又は
前記層が、約30秒超かつ約7分未満、約30秒超かつ約4分未満、約30秒超かつ約2分未満、又は約2分の指触乾燥時間を有する;及び/又は
フィルムの指触乾燥時間試験によって決定したときに、前記層が、約30秒超かつ約7分未満、約30秒超かつ約4分未満、約30秒超かつ約2分未満、又は約2分の指触乾燥時間を有する;及び/又は
前記層が、約100ミクロン未満、約0.5〜約100ミクロン、約1〜約90ミクロン、約10〜約80ミクロン、約30〜約70ミクロン、約40〜約60ミクロン、又は約50ミクロンの平均厚さを有する;及び/又は
牛革ツーリング皮革を用いるASTM D3767試験によって決定したときに、前記層が、約100ミクロン未満、約0.5〜約100ミクロン、約1〜約90ミクロン、約10〜約80ミクロン、約30〜約70ミクロン、約40〜約60ミクロン、又は約50ミクロンの平均厚さを有する;及び/又は
皮革剥離接着試験によって決定したときに、前記組成物によってインビトロで形成される標本が、約30N/mm超、約60N/mm超、約80N/mm超、約100N/mm超、又は200N/mm超の皮革接着力を有する;及び/又は
ASTM D2765-95試験によって決定したときに、前記組成物によってインビトロで形成される標本が、試験層を:暑さ、寒さ、風、水、湿気、体液、血液、膿/膿液、尿、唾液、喀痰、涙、精液、乳、膣内分泌物、皮脂、食塩水、海水、石鹸水、洗剤水、もしくは塩素処理水、又はこれらの組合せから選択される環境因子に暴露すると、形成後、約1時間〜約168時間の時点で、約10％未満、約5％未満、又は約1％未満の重量増加を有する;及び/又は
サイクル試験及び伸長引張試験によって決定したときに、前記組成物によってインビトロで形成される標本が、約0.25MPa超、約0.5MPa超、約1.0MPa超、又は約2.0MPa超の引張強度を有し、かつ該標本が約5MPa未満の引張強度を有するか、又は該標本が約3.0MPaの引張強度を有する;及び/又は
サイクル試験及び伸長引張試験によって決定したときに、前記組成物によってインビトロで形成される標本が、約100％超、約200％超、約400％超、約600％超、約800％超、約1000％超、約1200％超、又は約1500％超の破壊歪みを有する;及び/又は
サイクル試験及び伸長引張試験によって決定したときに、前記組成物によってインビトロで形成される標本が、約0.01〜約40MPa、約0.05〜約20MPa、約0.1〜約10MPa、約0.1〜約5MPa、約0.1〜約1MPa、約0.25〜約0.75MPa、又は約0.5MPaの引張係数を有する;及び/又は
サイクル試験及び伸長引張試験によって決定したときに、前記組成物によってインビトロで形成される標本が、約0.05〜約10MPa、約0.1〜約5MPa、約0.1〜約1MPa、約0.25〜約0.75MPa、又は約0.5MPaの剪断係数を有する;及び/又は
サイクル試験及び伸長引張試験によって決定したときに、前記組成物によってインビトロで形成される標本が、約10％未満、約5％未満、約2.5％未満、約1％未満、約0.5％未満、約0.25％未満、又は約0.1％未満のサイクル引張残留歪みを有する;及び/又は
サイクル試験及び伸長引張試験によって決定したときに、前記組成物によってインビトロで形成される標本が、約1kJ/m3未満、約0.5kJ/m3未満、又は約0.2kJ/m3未満のサイクル引張ヒステリシス損失エネルギーを有する;及び/又は
サイクル試験及び伸長引張試験によって決定したとき、前記組成物によってインビトロで形成される標本が、約500kJ/m3超、約5,000kJ/m3超、約10,000kJ/m3超、又は約50,000kJ/m3超の破壊靱性を有する;及び/又は
ASTM F2622試験によって決定したときに、前記組成物によってインビトロで形成される標本が、約5×10-9cm3/(cm2・s)超、約5×10-7cm3/(cm2・s)超、約5×10-5cm3/(cm2・s)超、約5×10-4cm3/(cm2・s)超、約5×10-3cm3/(cm2・s)超、約5×10-2cm3/(cm2・s)超、又は約0.5cm3/(cm2・s)超の酸素透過率を有し、かつ該標本が約5cm3/(cm2・s)未満の酸素透過率を有する;及び/又は
ASTM F2622試験によって決定したときに、前記組成物によってインビトロで形成される標本が、約5×10-11cm3/(cm2・s・cm Hg)超、約5×10-9cm3/(cm2・s・cm Hg)超、約5×10-7cm3/(cm2・s・cm Hg)超、約5×10-6超、5×10-5cm3/(cm2・s・cm Hg)、約5×10-4cm3/(cm2・s・cm Hg)超、約5×10-3cm3/(cm2・s・cm Hg)超、又は約5×10-2cm3/(cm2・s・cm Hg)超の酸素透過度を有し、かつ該標本が約0.5cm3/(cm2・s・cm Hg)未満の酸素透過度を有する;及び/又は
ASTM F2622試験によって決定したときに、前記組成物によってインビトロで形成される標本が、約5×10-4バーラー超、約5×10-2バーラー超、約5バーラー超、約50バーラー超、約500バーラー超、又は約5,000バーラー超の酸素透過係数を有し、かつ該標本が約20,000バーラー未満の酸素透過係数を有する;及び/又は
ASTM F1249試験によって決定したときに、前記組成物によってインビトロで形成される標本が、約1×10-9cm3/(cm2・s)超、約1×10-8cm3/(cm2・s)超、約1×10-7超、1×10-6cm3/(cm2・s)、約1×10-5cm3/(cm2・s)超、又は約1×10-4cm3/(cm2・s)超の水蒸気透過率を有し、かつ該標本が、約1.5×10-1cm3/(cm2・s)未満又は約1.5×10-2cm3/(cm2・s)未満の水蒸気透過率を有する;及び/又は
ASTM F1249試験によって決定したときに、前記組成物によってインビトロで形成される標本が、約1×10-11cm3/(cm2・s・cm Hg)超、約1×10-10cm3/(cm2・s・cm Hg)超、約1×10-9cm3/(cm2・s・cm Hg)超、約1×10-8cm3/(cm2・s・cm Hg)超、約1×10-7cm3/(cm2・s・cm Hg)超の水蒸気透過度を有し、かつ該標本が、約2×10-3cm3/(cm2・s・cm Hg)未満又は約2×10-2cm3/(cm2・s・cm Hg)未満の水蒸気透過度を有する;及び/又は
ASTM F1249試験によって決定したときに、前記組成物によってインビトロで形成される標本が、約1×10-3バーラー超、約0.01バーラー超、約0.1バーラー超、約1バーラー超、約10バーラー超、約100バーラー超、約1×103バーラー超、又は約1×104バーラー超の水蒸気透過係数を有し、かつ該標本が、約1×106バーラー未満又は約1×105バーラー未満の水蒸気透過係数を有する;及び/又は
前記組成物の適用後、約1時間〜約168時間の時点で、蒸発計を用いる経表皮水分喪失(TEWL)測定試験によって決定したときに、前記層が、約40g/(m2・時)未満、約20g/(m2・時)未満、約10g/(m2・時)未満、約5g/(m2・時)未満、又は約1g/(m2・時)未満の経表皮水分喪失を有する;及び/又は
前記組成物の適用後、約1時間〜約168時間の時点で、コルネオメーターを用いるドブレフ(Dobrev)法によって決定したときに、前記層が、コルネオメーターの約20任意単位超、約40任意単位超、約60任意単位超、又は約80任意単位超の皮膚水和を有する;及び/又は
前記組成物の適用後、約1時間〜約168時間の時点で、コンダクタンス又はインピーダンスメーターを用いるクラリス(Clarys)法によって決定したときに、前記層が、約20マイクロジーメンス超、約50マイクロジーメンス超、約100マイクロジーメンス超、約200マイクロジーメンス超、又は約400マイクロジーメンス超の皮膚水和を有する;及び/又は
前記組成物の適用後、約1時間〜約168時間の時点で、キュートメーター又は吸着カップを用いるドブレフ法によって決定したときに、前記層が、約5％減、約10％減、約25％減、約50％減、又は約75％減の皮膚後戻り時間を有する;及び/又は
天然色の牛革ツーリング皮革を基板として用いるASTM D523試験によって決定したときに、前記組成物によってインビトロで形成される標本が、約20％未満、約10％未満、又は約5％未満の、該組成物で処置された部分の艶及び/又は光沢変化を有する;及び/又は
天然色の牛革ツーリング皮革を基板として用いるASTM E313試験によって決定したときに、前記組成物によってインビトロで形成される標本が、約2未満、約1.5未満、約1未満、又は約0.5未満の、該組成物で処置された部分の色L*スケール変化を有する;及び/又は
天然色の牛革ツーリング皮革を基板として用いるASTM E313試験によって決定したときに、前記組成物によってインビトロで形成される標本が、約2未満、約1.5未満、約1未満、又は約0.5未満の、該組成物で処置された部分の色a*スケール変化を有する;及び/又は
天然色の牛革ツーリング皮革を基板として用いるASTM E313試験によって決定したときに、前記組成物によってインビトロで形成される標本が、約2未満、約1.5未満、約1未満、又は約0.5未満の、該組成物で処置された部分の色b*スケール変化を有する、請求項２〜６のいずれか一項記載の組成物。
【請求項８】
前記ポリマーAが、1:10〜1:100のSi-H単位に対するアルケニル官能基の比を有する、請求項２記載の組成物。
【請求項９】
前記第一の部分が、約10重量％の約65,000cStの粘度を有するビニルジメチコン、及び約48重量％の約4cStの粘度を有するハイドロゲンジメチコンを含み;又は
前記第一の部分が、約23重量％の約165,000cStの粘度を有するビニルジメチコン、及び約6重量％の約50cStの粘度を有するハイドロゲンジメチコンを含み;又は
前記第一の部分が、約41重量％の約165,000cStの粘度を有するビニルジメチコン、及び約8重量％の約45cStの粘度を有するハイドロゲンジメチコンを含む、請求項２記載の組成物。
【請求項１０】
前記第二の部分が、約5.88重量％の、白金ジビニルジシロキサン、ジビニルジシロキサン、及びビニルジメチコンを含む成分を含み;又は
前記第二の部分が、約0.8重量％の、白金ジビニルジシロキサン、ジビニルジシロキサン、及びビニルジメチコンを含む成分を含み;又は
前記第二の部分が、約1.25重量％の、白金ジビニルジシロキサン、ジビニルジシロキサン、及びビニルジメチコンを含む成分を含む、請求項２記載の組成物。
【請求項１１】
前記第一の部分が、約10重量％の約65,000cStの粘度を有するビニルジメチコン、及び約48重量％の約4cStの粘度を有するハイドロゲンジメチコンを含み;又は
前記第一の部分が、約23重量％の約165,000cStの粘度を有するビニルジメチコン、及び約6重量％の約50cStの粘度を有するハイドロゲンジメチコンを含み;又は
前記第一の部分が、約41重量％の約165,000cStの粘度を有するビニルジメチコン、及び約8重量％の約45cStの粘度を有するハイドロゲンジメチコンを含み、かつ
前記第二の部分が、約5.88重量％の、白金ジビニルジシロキサン、ジビニルジシロキサン、及びビニルジメチコンを含む成分を含み;又は
前記第二の部分が、約0.8重量％の、白金ジビニルジシロキサン、ジビニルジシロキサン、及びビニルジメチコンを含む成分を含み;又は
前記第二の部分が、約1.25重量％の、白金ジビニルジシロキサン、ジビニルジシロキサン、及びビニルジメチコンを含む成分を含む、請求項２記載の組成物。
【請求項１２】
前記第一の部分が、約65,000cStの粘度を有するビニルジメチコン、約4cStの粘度を有するハイドロゲンジメチコン、シリル化シリカ、ジメチコン、及びトリシロキサンを含み;又は
前記第一の部分が、約165,000cStの粘度を有するビニルジメチコン、約50cStの粘度を有するハイドロゲンジメチコン、シリル化シリカ、二酸化チタン、酸化亜鉛、ジメチコン、及びトリシロキサンを含み;又は
前記第一の部分が、約165,000cStの粘度を有するビニルジメチコン、約45cStの粘度を有するハイドロゲンジメチコン、シリル化シリカ、並びにジメチコン及びトリシロキサンを含み;かつ
前記第二の部分が、白金ジビニルジシロキサン、ジビニルジシロキサン、及びビニルジメチコンを含む成分を含む、請求項２記載の組成物。
【請求項１３】
前記第一の部分が、約5〜15重量％の約65,000cStの粘度を有するビニルジメチコン、約40〜60重量％の約4cStの粘度を有するハイドロゲンジメチコン、約0.1〜15重量％のシリル化シリカ、及び約34重量％のジメチコン及びトリシロキサンを含み;又は
前記第一の部分が、約10〜30重量％の約165,000cStの粘度を有するビニルジメチコン、約3〜10重量％の約50cStの粘度を有するハイドロゲンジメチコン、約0.1〜10重量％のシリル化シリカ、約5重量％の二酸化チタン、約5重量％の酸化亜鉛、並びに約40重量％のジメチコン及びトリシロキサンを含み;又は
前記第一の部分が、約20〜50重量％の約165,000cStの粘度を有するビニルジメチコン、約5〜15重量％の約45cStの粘度を有するハイドロゲンジメチコン、約0.1〜15重量％のシリル化シリカ、並びに約45重量％のジメチコン及びトリシロキサンを含み;かつ
前記第二の部分が、約3〜10重量％の、白金ジビニルジシロキサン、ジビニルジシロキサン、ビニルジメチコンを含む成分、及び約10〜30重量％の追加の短いビニルジメチコンを含み;又は
前記第二の部分が、約0.5〜10重量％の、白金ジビニルジシロキサン、ジビニルジシロキサン、ビニルジメチコンを含む成分、及び約1〜10重量％の追加の短いビニルジメチコンを含み;又は
前記第二の部分が、約0.5〜5.0重量％の、白金ジビニルジシロキサン、ジビニルジシロキサン、ビニルジメチコンを含む成分、及び約1〜20重量％の追加の短いビニルジメチコンを含む、請求項２記載の組成物。
【請求項１４】
サイクル試験及び伸長引張試験によって決定したときに、前記組成物によってインビトロで形成される層が、約0.01MPa〜約10MPaの引張強度を有する;及び/又は
サイクル試験及び伸長引張試験によって決定したときに、前記組成物によってインビトロで形成される層が、約0.1MPa〜約2.5MPaの引張強度を有する;及び/又は
サイクル試験及び伸長引張試験によって決定したときに、前記組成物によってインビトロで形成される層が、約10％〜約1500％の破壊歪みを有する;及び/又は
サイクル試験及び伸長引張試験によって決定したときに、前記組成物によってインビトロで形成される層が、約10％〜約600％の破壊歪みを有する;及び/又は
サイクル試験及び伸長引張試験によって決定したときに、前記組成物によってインビトロで形成される層が、約0.01〜約10MPaの引張係数を有する;及び/又は
サイクル試験及び伸長引張試験によって決定したときに、前記組成物によってインビトロで形成される層が、約0.01〜約2.5MPaの引張係数を有する;及び/又は
サイクル試験及び伸長引張試験によって決定したときに、前記組成物によってインビトロで形成される層が、約0.1％〜約10％のサイクル引張残留歪みを有する;及び/又は
サイクル試験及び伸長引張試験によって決定したときに、前記組成物によってインビトロで形成される層が、約0.1％〜約5％のサイクル引張残留歪みを有する;及び/又は
サイクル試験及び伸長引張試験によって決定したときに、前記組成物によってインビトロで形成される層が、約0.01kJ/m3〜約1kJ/m3のサイクル引張ヒステリシス損失エネルギーを有する;及び/又は
サイクル試験及び伸長引張試験によって決定したときに、前記組成物によってインビトロで形成される層が、約0.05kJ/m3〜約0.5kJ/m3のサイクル引張ヒステリシス損失エネルギーを有する;及び/又は
サイクル試験及び伸長引張試験によって決定したときに、前記組成物によってインビトロで形成される層が、約500kJ/m3〜約50,000kJ/m3の破壊靱性を有する;及び/又は
サイクル試験及び伸長引張試験によって決定したときに、前記組成物によってインビトロで形成される層が、約1,000kJ/m3〜約12,000kJ/m3の破壊靱性を有する;及び/又は
ASTM F2622試験によって決定したときに、前記組成物によってインビトロで形成される層が、約0.5cm3/(cm2・s)の酸素透過率を有する;及び/又は
ASTM F2622試験によって決定したときに、前記組成物によってインビトロで形成される層が、約0.18cm3/(cm2・s)超の酸素透過率を有する;及び/又は
ASTM F2622試験によって決定したときに、前記組成物によってインビトロで形成される層が、約0.005cm3/(cm2・s・cm Hg)の酸素透過度を有する;及び/又は
ASTM F2622試験によって決定したときに、前記組成物によってインビトロで形成される層が、約0.002cm3/(cm2・s・cm Hg)超の酸素透過度を有する;及び/又は
ASTM F2622試験によって決定したときに、前記組成物によってインビトロで形成される層が、約3.5×105バーラーの酸素透過係数を有する;及び/又は
ASTM F2622試験によって決定したときに、前記組成物によってインビトロで形成される層が、約1.4×105バーラー超の酸素透過係数を有する;及び/又は
ASTM F1249試験によって決定したときに、前記組成物によってインビトロで形成される層が、約5×10-4cm3/(cm2・s)の水蒸気透過率を有する;及び/又は
ASTM F1249試験によって決定したときに、前記組成物によってインビトロで形成される層が、約5×10-5cm3/(cm2・s)超の水蒸気透過率を有する;及び/又は
ASTM F1249試験によって決定したときに、前記組成物によってインビトロで形成される層が、約5×10-6cm3/(cm2・s・cm Hg)の水蒸気透過度を有する;及び/又は
ASTM F1249試験によって決定したときに、前記組成物によってインビトロで形成される層が、約5×10-7cm3/(cm2・s・cm Hg)超の水蒸気透過度を有する;及び/又は
ASTM F1249試験によって決定したときに、前記組成物によってインビトロで形成される層が、約350バーラーの水蒸気透過係数を有する;及び/又は
ASTM F1249試験によって決定したときに、前記組成物によってインビトロで形成される層が、約35バーラー超の水蒸気透過係数を有する、請求項１記載の組成物。
【請求項１５】
請求項１〜１４のいずれか一項記載の組成物を含むキットであって、
使用説明書をさらに含み;及び/又は
前記皮膚から前記層を除去するのに好適なクレンザーをさらに含み;及び/又は
1以上のブラシ、綿棒、及び/又は鏡をさらに含む、前記キット。
【請求項１６】
皮膚機能を修飾する方法に使用するための請求項１〜１４のいずれか一項記載の組成物又は請求項１５記載のキットであって、該方法が、それを必要としている対象に該組成物を適用することを含む、前記組成物又はキット。